СПЛАВ R-T-B ТИПА И СПОСОБ ЕГО ИЗГОТОВЛЕНИЯ, ТОНКОДИСПЕРСНЫЙ ПОРОШОК ДЛЯ РЕДКОЗЕМЕЛЬНОГО ПОСТОЯННОГО МАГНИТА R-T-B ТИПА И РЕДКОЗЕМЕЛЬНЫЙ ПОСТОЯННЫЙ МАГНИТ R-T-B ТИПА

1. Сплав R-T-B типа, где R является по меньшей мере одним элементом, выбранным из Sc, Y, La, Ce, Pr, Nd, Pm, Sm, Eu, Gd, Tb, Ho, Er, Tm, Yb и Lu; T является переходным металлом, который содержит 80 мас.% или более Fe; и В является содержащим 50 мас.% или более бора (B) и также содержащим по меньшей мере один элемент из С и N в пределах диапазона от 0 до менее 50 мас.%, который является исходным материалом для использования в постоянном магните на основе редкоземельных элементов и содержит по меньшей мере Dy, причем упомянутый сплав R-T-B типа содержит:
2
14
основную фазу, такую как фаза RTB, обладающую магнитными свойствами;
богатую R фазу, которая обогащена R по сравнению с его долей в общем составе сплава; и
богатую Dy область, которая образована вблизи богатой R фазы и обогащена Dy по сравнению с его долей в составе.
2. Сплав R-T-B типа по п.1, в котором концентрация Dy является более низкой в основной фазе, чем в богатой Dy области и более низкой в богатой R фазе, чем в основной фазе.
3. Сплав R-T-B типа по п.1, причем этот сплав представляет собой пластинку, имеющую среднюю толщину от 0,1 до 1 мм, изготовленную способом ленточной разливки.
4. Способ изготовления сплава R-T-B типа по п.1, содержащий этапы, на которых:
изготавливают пластинку, имеющую среднюю толщину от 0,1 до 1 мм; и
подают расплавленный сплав на охлаждающий валок со средней скоростью 10 г/с или более на 1 см ширины.
5. Способ изготовления сплава R-T-B типа по п.4, в котором пластинку сплава R-T-B типа, скатившуюся с охлаждающего валка, выдерживают при температуре от 600 до 900°C в течение 30 с или более.
6. Тонкодисперсный порошок для редкоземельного постоянного магнита R-T-B типа, который изготовлен из сплава R-T-B типа по любому из пп.1-3 или из сплава R-T-B типа, изготовленного способом изготовления сплава R-T-B типа по п.4 или 5.
7. Редкоземельный постоянный магнит R-T-B типа, изготовленный из тонкодисперсного порошка для редкоземельного постоянного магнита R-T-B типа по п.6.